(57)【要約】【課題】凹凸のある部品の表面や部品内部孔の表面であっても摺動抵抗が低くかつ表面の硬度の高い摺動面を形成し、高性能な摺動用機械部品およびガイド部品を安価に製造できるようにする。【解決手段】構造母材１０１の摺動部表面にめっき膜１０２を成膜しその最表面に分散したダイヤモンド微粒子１０３を共析させることにより、凹凸のある表面や部品内部孔の表面にあっても摺動抵抗の低い摺動面を形成するとともに、めっき面の熱処理によってめっき膜の硬度を高めることができる。【選択図】図１
2017172030.tif 000002
【特許請求の範囲】
【請求項１】
摺動用機械部品対の少なくとも一方もしくは物品移送機構のガイド部分について、単一金属あるいは合金から選択された材料の基材を所定の形状に加工し、表面を研磨したのち表面の接触部分の一部または全部に、ニッケル、銅、錫、クロム、亜鉛、鉛、コバルト、鉄、金、銀、白金、パラジウム、ロジウム、イリジウム、またはルテニウムからなる群から選択された金属マトリックス中に平均１次粒子径が１ｎｍ〜１０００ｎｍのダイヤモンド微粒子を比率として０．０１ｖｏｌ％〜２０ｖｏｌ％分散させ、錯化剤としてクエン酸、スルファミン酸、グリシン、グルコン酸、酒石酸、コハク酸、炭素数３ないし６のカルボン酸、アミノ酸、およびそれらの金属塩を用いた電解めっきにより厚みが１０ｎｍ〜５００μｍの複合めっき膜を成膜することによって高硬度、低摩擦の特性を併せ持たせた事を特徴とする摺動用機械部品。
【請求項２】
摺動用機械部品対の少なくとも一方もしくは物品移送機構のガイド部分について、樹脂やガラスあるいはセラミックスから選択された材料の基材を所定の形状に加工し、表面を研磨したのち、表面の接触部分の一部または全部に、無電解めっきなどの製膜法により、下地として単一金属もしくは複数金属からなる合金の被膜を製膜した後、さらにニッケル、銅、錫、クロム、亜鉛、鉛、コバルト、鉄、金、銀、白金、パラジウム、ロジウム、イリジウム、またはルテニウムからなる群から選択された金属マトリックス中に平均１次粒子径が１ｎｍ〜１０００ｎｍのダイヤモンド微粒子を比率として０．０１ｖｏｌ％〜２０ｖｏｌ％分散させ、錯化剤としてクエン酸、スルファミン酸、グリシン、グルコン酸、酒石酸、コハク酸、炭素数３ないし６のカルボン酸、アミノ酸、およびそれらの金属塩を用いた電解めっきにより厚みが１０ｎｍ〜５００μｍの複合めっき膜を成膜することによって高硬度、低摩擦の特性を併せ持たせた事を特徴とする摺動用機械部品。
【請求項３】
請求項１または請求項２にかかる摺動用機械部品であって、めっき膜の生成に加えめっき処理前の構造基材の摺動部表面もしくはめっき処理後のめっき膜の表面の少なくとも一方にブラスト処理を施すことによってめっき膜の剥離耐性と潤滑性を向上させた事を特徴とする摺動用機械部品。
【請求項４】
ガイドピンあるいはガイドポストとして使用されることを特徴とする、請求項１または請求項２または請求項３に記載の摺動用機械部品。
【請求項５】
内燃機関の動弁機構部品として使用されることを特徴とする、請求項１または請求項２または請求項３に記載の摺動用機械部品。
【請求項６】
レシプロエンジンのピストンリングとして使用されることを特徴とする、請求項１または請求項２または請求項３に記載の摺動用機械部品。
【請求項７】
スターリングエンジンのパワーピストン、ディスプレーサおよびシリンダとして使用されることを特徴とする、請求項１または請求項２または請求項３に記載の摺動用機械部品。
【請求項８】
回転ヒンジとして使用されることを特徴とする、請求項１または請求項２または請求項３に記載の摺動用機械部品。
【請求項９】
転がり軸受の摺動部分として使用されることを特徴とする、請求項１または請求項２または請求項３に記載の摺動用機械部品。
【請求項１０】
超硬等の材料からなり、孔などを切削する先端部とそこからチャック部分に連なる胴部からなり、外周の褶動部分および溝部分にめっき膜を付与され、切削工具として用いられることを特徴とし、請求項１または請求項２または請求項３に記載の摺動用機械部品。
【請求項１１】
回転支持体上の円環状の非導電性板材に、１本乃至複数本の同心円の導電膜が形成され、回転によっても電気的接続を維持するためのスリップリング装置において、該導電膜およびそれと対向し電気的に接触させて摺動する部分の少なくとも一方の摺動表面にめっき膜を付与されたことを特徴とする、請求項１または請求項２または請求項３に記載の摺動用機械部品。
【請求項１２】
基板上に抵抗素子が形成され、摺動接点によって可変抵抗値を出力する事によって接点位置を検出するポテンショメータ装置において、該抵抗素子表面に対向し電気的に接触させて摺動する部分にめっき膜を付与されたことを特徴とする、請求項１または請求項２または請求項３に記載の摺動用機械部品。
【請求項１３】
平均１次粒子径が１ｎｍ〜１０００ｎｍのダイヤモンド微粒子を比率として０．０１ｖｏｌ％〜２０ｖｏｌ％分散させ、錯化剤としてクエン酸、スルファミン酸、グリシン、グルコン酸、酒石酸、コハク酸、炭素数３ないし６のカルボン酸、アミノ酸、およびそれらの金属塩を用いた電解めっき用めっき液。
【発明の詳細な説明】
【技術分野】
【０００１】本発明は、摺動部を有する対向部品であるところの摺動用機械部品、物品移送機構のガイド部品、および摺動部が電気的接点となる摺動電極等に関する。
【背景技術】
【０００２】動力機械や内燃機関を始めとして多くの可動機械には、対向部品同士で摺動しあう機械要素が存在する。これらの摺動用機械部品には、互いが互いを攻撃せず、摺動抵抗が低く、摩耗しない事が求められる。物品移送機構部のガイド部品は搬送材が低摩擦で移送される様に摺動抵抗が低く、またガイド部品が摩耗しないような高い硬度が求められる。【０００３】またディスプレイパネルとキーボード等の操作パネルとの折り畳み機構を有するタブレット端末等の携帯情報端末には、回転機構を有する単軸もしくは多軸の回転ヒンジが多く用いられ、ヒンジ自体の摺動性および固定トルクが求められるほか、上部のディスプレイパネル部分と下部の操作パネル部分との間の電気的接続をヒンジに装備したスリップリングを介してとるため、該スリップリングには摺動接点の構造的微細加工精度と、摺動抵抗（摩擦）の低さと、電気抵抗の低さなどが同時に求められている。【０００４】一方、金属等の構造母材の外部に別の材料を表面修飾する事によって構造母材にはない新たな機能や特性を付与する事が工業的に多用され、そのような技術としてめっきやＰＶＤ、ＣＶＤ、塗工などがあり、多様な方法が用途に応じて適用されている。
【先行技術文献】
【特許文献】
【０００５】
【特許文献１】特開２００７−２３２０２６号公報
【特許文献２】特開２００３−１９７３４０号公報
【特許文献３】特開２００１−２１１６１０号公報
【特許文献４】特開２００９−９７１８号公報
【特許文献５】特開２００７−３９７２０号公報
【特許文献６】特開２００６−２２５７３０号公報
【特許文献７】特開２０１３−１０８５９８号公報
【非特許文献】
【０００６】
【非特許文献１】松原浩，めっき膜中へのナノダイヤモンドの複合化による新材料作製、表面科学，ｖｏｌ．３０，ｎｏ．５，ｐｐ．２７９−２８６，２００９．
【非特許文献２】松原  浩、三浦  一真、工藤  孝一、小西  統雄，ナノ粒子複合めっきの夜明け  ￣ナノダイヤモンド複合めっきの研究開発，Ｅｌｅｃｔｒｏｃｈｅｍｉｓｔｒｙ，電気化学会，ｖｏｌ．８０，ｎｏ．１２，ｐｐ．１００６−１０１１，２０１２．
【発明の概要】
【発明が解決しようとする課題】
【０００７】内燃機関や電動機あるいは直動案内を始めとして、連続的に回転運動あるいは往復運動を行う機械器具類には対向する摺動用機械部品が存在し、お互いが相手を攻撃せず、摺動抵抗が低く、摩耗しないことが求められ、そのような目的の為に潤滑剤を用いたり、部品の表面修飾を行うことが行われている。【０００８】たとえば、内燃機関の内部でピストンとシリンダ内壁の間の気密を維持しシリンダ内壁に油膜を形成するためのピストンリングと呼ばれる円環状部品においても、さまざまな摩耗損失を低減する策が取られていることが特許文献１などに示されている。ピストンリングの外周摺動面上に非結晶硬質炭素被膜を形成して摩擦損失を低減する事は一般に高価な気相成膜装置を必要とし、生産性等の面でも課題が残る。また、スターリングエンジンなどの外燃機関の内部でパワーピストンおよびディスプレーサの外壁とシリンダ内壁も機密性の維持を図りつつ低摺動抵抗で摩耗損失を低減することが望まれている。【０００９】さらには、さまざまな装置や回路で用いられる電極のうち摺動型や極多頻度で開閉を行う用途向けなど多くの電極が、電気伝導率の高さと、摺動抵抗の低さまたは硬度の高さという特性の両立が求められている。しかし、導体として好ましい電気抵抗が低い金属すなわち、銀、銅、金、アルミニウム、マグネシウムなどは硬度が低く摩擦係数が大きいので、電極材として用いた場合に繰り返しの接触や摺動によって激しく摩耗するという欠点を有している。そのため、電気的特性を犠牲にしてより硬度の高いか潤滑性の高い性質を持つクロムやモリブデンあるいはタングステンなどの金属やその化合物を電極材として利用するかあるいは良導体の電極材に添加するといったことが行われている。しかしながら電気的特性の低さはすなわち装置自体の性能低下や電力利用効率の低下を招くため、硬度や潤滑性を維持しながら電気伝導度の高い電極材料が求められている。【００１０】スリップリングやロータリージョイント等の回転摺動電極では摩耗を防ぐために電極を逐次移動したり（たとえば特許文献２参照）不要時に離脱させたり（たとえば特許文献３参照）するなどの対策が取られる事があるが、構造が複雑になったり大型化したりということで小型携帯機器の部品には適用できないという課題がある。【００１１】一方、電極の表面にＣＶＤ法やＰＶＤ法などの気相堆積処理によってＤＬＣ（ダイヤモンド・ライク・カーボン）やその類型を製膜し、摺動抵抗の低さと硬度の高さとを両立できることが知られているが、電気抵抗が高いために電極材の表面処理としてはそのままでは適用できないため後処理で電極母材を露出させることで導電性を維持するなどの必要がある（たとえば特許文献４参照）。またＤＬＣ同様にＣＶＤ法やＰＶＤ法などによって導電性のダイヤモンド層を金属表面に成膜する事で課題を解決する方法（たとえば特許文献５）もあるが、いずれにおいてもＤＬＣやダイヤモンド薄膜の成膜を行う気相処理では凹凸のある表面の場合に均一な膜を成膜するのが困難であるという技術的課題や、気相処理の為の装置が高額であるなどの経済的課題がある。【００１２】本発明者の一人である松原は、１４ｖｏｌ％にもおよぶ大量のダイヤモンド微粒子を金属マトリックス中に分散した複合めっき膜を形成する方法を考案した（特許文献６参照）。その後の分析により該めっき膜に含有されるダイヤモンド粒子は分散して表層に吸着していることや、潤滑油を用いずに摩擦係数０．０３程度が得られることなどを実証した（非特許文献１参照）。さらに、通常の非複合めっき処理の場合、その後に熱処理を行って該めっき膜をより硬化させることが行われる。他方、複合めっきで熱処理を行った場合にも硬化現象が発生するかどうかはそれまで定かではなかったが、該発明では複合めっきの後処理として熱処理を施すことによって通常の非複合めっき膜と同様にめっき膜の硬化を行うことができることを確認した。たとえばニッケルリンめっきにおいてめっき膜単体ではＨｖ＝５５０程度であるところ約４００℃で熱処理を行うことでＨｖ＝９００程度に硬化することが判明した。【００１３】しかしながら、当該技術を適用して本発明者らによって考案された手動部品およびその製造方法（特許文献７、非特許文献２参照）では、めっき膜の析出速度が最大でも１μｍ毎時と非常に低速で生産性に劣るという欠点があった。また当該めっき法は無電解Ｎｉめっきであり浴寿命が短く試薬の値段や廃液処理コストが高いという課題があった。【００１４】本発明はこれらの問題を効率的かつ効果的に解決すべくなされたもので、その目的は、低摩擦および耐摩耗などの特性に優れた摺動用機械部品を提供することと、低コストで効率的な製造方法を提供することにある。
【課題を解決するための手段】
【００１５】本発明は、摺動用機械部品の摺動表面部分に低摩擦で耐摩耗性に優れた被膜を電解めっき法によって生成するものであり、きわめて効率的に前述の課題を解決する事が出来る。また金属マトリックス材料を金や銀、銅あるいはアルミニウムなどの高電気伝導率金属およびそれらを主成分とした合金から選択した場合には電気伝導度が高いままに硬度と潤滑度が高い被膜を生成できるので、摺動接点の外表面に該被膜を生成することできわめて効率的に前述の課題を解決する事が出来る。【００１６】図１に本発明の複合めっき膜の模式図を示す。基材１０１の摺動部表面に複合めっき膜１０２が成膜され、該複合めっき膜の外表部側に分散したダイヤモンド微粒子１０３が共析している様子を表している。また基材を不導体に選びその表面に２重製膜した複合メッキ膜の模式図を併せて示す。基材１０４の摺動部表面に下地金属膜１０５が製膜され、その上に更に複合めっき膜１０６が製膜され、外複合めっき膜の外表部側に分散したダイヤモンド微粒子１０７が共析している様子を示している。表面に共析した該ダイヤモンド微粒子が硬度と潤滑性をめっき膜に付与すると考えられる。同一金属マトリクス金属同士の焼きつきを防止するために、対向する部品同士の金属ないし金属マトリクスを別々に選択することが好ましいのは言うまでもない。【００１７】続いてめっき方法の詳細について記載する。ダイヤモンド微粒子を分散（懸濁）しためっき浴を、酸素を含有する気体で攪拌しながら基材を浸漬することによって、めっき膜を構成する金属マトリックス中にダイヤモンド微粒子を分散させることを可能としたものである。酸素を含有する気体としては、純粋な酸素のほか、酸素と窒素等の他の不活性気体との混合物を使用することができ、実用上は空気を使用することが好ましい。【００１８】下地としてあらかじめ無電解めっきを施す場合の無電解めっきに使用するめっき浴としては特に制限はなく、通常無電解めっきに使用されるめっき浴はいずれも使用することができ、例えばホスフィン酸又はその塩を含有するホスフィン酸系無電解めっき浴、ホルムアルデヒドを含む無電解めっき浴、ジメチルアミンボランを含む無電解めっき浴等が挙げられる。【００１９】金属マトリックス中にナノダイヤモンド粒子を分散させためっき膜を有する材料は、電解めっきによって効果的に製造することができる。電解めっきのめっき浴としては例えばクエン酸、スルファミン酸、グリシン、グルコン酸、酒石酸、コハク酸、炭素数３ないし６のカルボン酸、アミノ酸、およびそれらの金属塩を錯化剤とする電解めっき浴等が挙げられる。めっき浴中の錯化剤の含有量は、目的とするめっき膜の種類や膜厚等に応じて適宜選択することができるが、通常は０．０５〜２．０Ｍ程度、特に０．１〜１．０Ｍ程度とすることが好ましい。【００２０】無電解めっき浴又は電解めっき浴中に分散させるダイヤモンド微粒子の量は、目的とするめっき膜の性状に応じて適宜選択することができるが、通常は０．０１〜３０ｇ／Ｌ程度、特に０．５〜２０ｇ／Ｌ程度とすることが好ましい。【００２１】めっき浴中に導入する酸素を含有する気体の量は、１００ｍＬ〜１Ｌのめっき浴を用いる場合は、通常は１０〜２，０００ｍＬ／ｍｉｎ程度、特に１００〜５００ｍＬ／ｍｉｎ程度とすることが好ましい。これより大きいめっき浴の場合は、概ね体積に比例した導入量が好ましい。【００２２】また本発明では、複合めっき膜の製膜に加えてブラスト処理を施すことによってより効果的に課題を解決する事が出来る。ブラスト処理には、たとえばサンドブラストやドライアイスブラストに代表される乾式処理とウォーターブラストに代表される湿式処理があり、目的に応じて様々な媒体や圧力、流量が選定される。実施例では酸化亜鉛や酸化アルミニウムの粒径が数１０μｍ程度の微粒子を水中に懸濁させたスラリーを用いた湿粒ブラストを適用したが、それ以外のブラスト方法やブラスト条件も効果的であることは言うまでもない。【００２３】図２に、本発明の複合めっきにブラスト処理を適用した場合の模式図を示す。【００２４】図２の２Ａには、基材２０１の摺動部表面をブラスト処理によって表面を粗化したのちに複合めっき膜２０２を成膜し、該めっき膜の表層にダイヤモンド微粒子２０３が共析している様子を示している。基材のブラスト処理によって該めっき膜の剥離耐性が向上する。【００２５】図２の２Ｂには、基材２１１に複合めっき膜２１２を成膜し、該めっき膜の表層にダイヤモンド微粒子２１３が共析している様子を示している。めっき膜のブラスト処理によって生じた凹凸が点接触によって、より一層の潤滑性の向上をもたらす。【００２６】図２の２Ｃには、基材２２１の摺動部表面をブラスト処理によってよって粗面化したのちに複合めっき膜２２２を成膜することで該めっき膜の剥離耐性を向上し、該めっき膜の表層にダイヤモンド微粒子２２３が共析したものに対して表面をブラスト処理する事によって表面に微細な凹凸を生じ、より一層潤滑性を向上させることが出来る。
【発明の効果】
【００２７】以上説明したように本発明によってダイヤモンド微粒子を含有する複合めっきを施すことによって、摺動用機械部品もしくはガイド部品の硬度と潤滑性を両立させることができるという効果がある。【００２８】また基材の表面にブラスト処理を施したのちにめっき処理を行うことによって該めっき膜の剥離耐性を強化することができるという効果がある。【００２９】さらに該めっき膜の表面にブラスト処理を施すことによって該めっき膜の潤滑性を一層向上させることができるという効果がある。
【発明を実施するための最良の形態】
【００３０】以下、本発明を実施するための最良の形態を図３〜図１１に基づいて説明する。
【実施例１】
【００３１】図３は請求項４の実施例として金型等に用いられるガイドポスト３００とガイドピン３１０を図示したものである。【００３２】ガイドポストとガイドピン自体は金型による塑性加工には直接寄与しないが、金型同士の嵌合を確実にし、ズレを生じないようにするために重要な機構の一つである。複数のガイドポストが型の一方に装備され、他方の型の対応位置にガイドピンが装備される。従ってガイド同士はガタツキが無く潤滑性の高いことが求められる。図３の３０１および３０２はガイドポスト自体を型に固定するためのネジ穴であり、３０３がガイドピンを挿入するガイド穴である。【００３３】このガイド穴表面３０３およびガイドピン３１０の対向表面３１１を本発明によって製造する事によって効果的に摺動性能を高めることができる。またガイドポストとガイドピンに限らず、ガイドレールやガイドローラーなどの摺動面に対して同様に処理することで効果的に摺動性能を高められることは言うまでもない。【００３４】請求項１ないし３に掛かる本実施例で特徴的なのはガイド穴３０３のごとき内面であっても複合めっき膜を施すことが容易にできる点である。【００３５】続いてめつき方法の詳細については［００１７］から［００２１］に記載したとおりである。【００３６】まためっき方法以外のブラスト方法の詳細については［００２２］から［００２６］に記載したとおりである。めっき方法およびブラスト方法は以降の実施例でも同様であるため、今後は説明を省略する。
【実施例２】
【００３７】図４は請求項５の実施例として内燃機関の動弁機構に用いられる摺動用機械部品の一例を模式的に図示したものである。【００３８】カム４００はカムシャフト４１０によって回転され、カムリフタ４２０を介して、バネ４３０でスプリングシート４４０に押しつけられているバルブ４５０を開閉する。【００３９】その際に、該カムシャフトの回転摺動面４０１と該カムリフタ４２０の摺動面４２１は毎分数千回転にもおよぶ高速度で摩擦され続けている。従ってこの間の摩擦抵抗を低減することは内燃機関の抵抗損失を減らすとともに該摺動用機械部品の摩耗を防ぐ観点から極めて重要な課題である。【００４０】本発明ではカム摺動面４０１およびバルブリフタ摺動面４２１の少なくとも一方を複合めっき膜で表面修飾することによって効果的にその目的を達成することができる。
【実施例３】
【００４１】図５は請求項６の実施例としてピストンリングとして用いられる摺動用機械部品を模式的に図示したものである。【００４２】図５の５Ａにはレシプロエンジンのシリンダ内に装着されて用いられるピストン５００、トップリング５１０、セカンドリング５２０およびオイルリング５３０が分解して描いてある。ピストンに設けられた溝５０１，５０２，５０３にそれぞれトップリング５１０、セカンドリング５２０、オイルリング５３０が装着されて使用される。【００４３】図５の５Ｂには各ピストンリングの外周断面を図示した。トップリング断面５１１の最外周部表面に施した摺動性を高めるための本発明による複合めっき部５１２をハッチングで示している。同様にセカンドリング断面５２１の下部最外周面５２２には摺動性を高めるための本発明による処理を施しハッチングで示している。またオイルリング５３０がトップレール５３１、スペーサ５３３、ボトムレール５３４の積層３層構造になっていて、２本のサイドレールの外周部に複合めっきを施したことをハッチングで図示している。【００４４】図５の５Ｃにはピストン上部にリングを嵌合した様子の片側断面を示している。溝部５０５に上方からトップリング５１５、セカンドリング５２５、オイルリング５３６が嵌め込まれている様子を示している。【００４５】トップリングは高速で油膜を形成するために用いられ、その外周は従来おもにＰＶＤ法などで窒化クロム硬質被膜等が施されたり、硬質クロムめっきなどが施されて硬質化が図られたりしてきたが、摩耗を防ぐため一層の摺動抵抗の低減が求められていた。【００４６】セカンドリングはガスシールおよびオイル掻き下げのために用いられ、その外周は目的に合致するように下部に切り欠きが設けられている。摺動面は切り込み上部のエッジ部分の細い領域になる。【００４７】オイルリングは上下二枚のサイドレールによって波型のスペーサを挟み込んだ形状になっている。サイドレールの外周はシリンダ内壁と摺動するため従来は窒化クロム膜あるいはクロムめっき膜などによって硬質化が図られていた。【００４８】このように各ピストンリングの外周摺動部を本発明による複合めっき処理およびブラスト処理することによって効果的に摺動抵抗の低減を図ることができる。またクロムめっきを忌避する場合にもダイヤモンド複合ニッケルリンめっきなどを適用することができ、その場合でもビッカース硬度でＨＶ＝７００〜１０００程度を得ることができるため従来と遜色のない硬度を達成できる。
【実施例４】
【００４９】図６は請求項７の実施例としてスターリングエンジンのシリンダおよびディスプレーサやパワーピストンとして用いられる摺動用機械部品を模式的に図示したものである。【００５０】図６の６１０は外燃機関の一種であるスターリングエンジンのシリンダを半分に割って中が見えるようにした模式図である。シリンダの断面は波線のハッチングにより図示してある。シリンダ上部外周には加熱用部品６１２が装着され外部の熱を集めシリンダの内部に伝導するようにしている。また下部外周には冷却用部品６１３が装着されて放熱性を高めている。６２０および６３０はそれぞれディスプレーサとパワーピストンであり、下部のクランクで位相差９０°で往復運動を行うように設置してある。【００５１】ここで、シリンダ内壁とディスプレーサ、パワーピストンは摺動しあう関係にある。
ディスプレーサはヘリウムガスなどの内部充填気体を圧力によって上下に移動させるためにシリンダ内壁よりも僅かに径が小さく製作してある。パワーピストンは内部充填気体を漏らさない為にシリンダに密接するように製作してある。摺動抵抗が少なくなるようにハッチングで示したとおりシリンダ内壁（／ハッチング）およびディスプレーサ外周（＼ハッチング）、パワーピストン外周（＼ハッチング）に、該複合めっきを施している。
実験的にスターリングエンジンのアルミニウムピストンに、ＰＴＦＥ複合Ｎｉめっき（従来品）と本発明のナノダイヤモンド複合Ｎｉ−Ｐ−Ｗめっきをそれぞれ施した物を用意し同条件で加熱した後の駆動時間を比較したところ、本発明による場合で従来品に対し１０倍以上の時間延長の効果が確認された。
【実施例５】
【００５２】図７は請求項８記載の回転ヒンジとして用いられる摺動用機械部品の実施例を図示したものである。【００５３】回転軸部分のヒンジピン７００と回転用部品７１０およびネジ７２０の分解図を同軸で図示している。該ヒンジピンの台座部７０１は切り欠き７０２によって固定部品側に回転しないように固定される。摺動部外周７０３は本発明によって表面処理したことをハッチングによって示している。この部分を該回転部品の回転摺動穴７１１を差し込み、ナット７２０によって上下に固定して使用する。【００５４】ヒンジピン摺動外周７０３および該摺動用機械部品の回転摺動穴７１１の一方ないし
2017172030.tif 000003
【００５５】微小な固定部品および回転部品である場合にはスペースが限られるため回転部品の回転摺動部にベアリング等の摺動機構を設けることが不可能であるため、本発明によって効果的に目的を達成できる。【００５６】なお、回転ヒンジの形状や固定方法および回転部品の形状が図７の例に限らないことは言うまでもない。
【実施例６】図８は請求項９記載の転がり軸受として用いられる摺動用機械部品の実施例を図示したものである。【００５７】転がり軸受には、玉軸受やコロ軸受など多様な実施形態があるが、ここでは代表例として玉軸受の例を示す。外輪８００と内輪８０１は同軸で対抗して回転するように製作されている。また保持器８０２はボール８０３を両側から挟み込んでボールが紛失したり所定の位置から逸脱することを防いでいる。該外輪と該保持器については隠れて見えなくなる部分を示すためにカットモデルとして表示した。ボールの転がり摩擦が低いことにより外輪と内輪が低摩擦で回転することが特徴である。【００５８】ボール軸受け構造に依って低摩擦抵抗が実現できるがさらに摩擦抵抗を低減することが望まれているため潤滑油が利用可能な場合は適用されるが、汚れを嫌う用途では固体潤滑が望まれるために、該ボール外面と該保持器の内面、ならびに該外輪の内周、該内輪の外周には本発明による表面処理を施す。
【実施例７】
【００５９】図９は請求項１０記載の回転切削工具として用いられる褶動部品の実施例を図示したものである。【００６０】回転切削工具にはドリル９１０やエンドミル９２０などがあり回転する棒状体の先端部分９１４、９２４にはダイヤモンド、タングステンカーバイドなどの超硬材が用いられる。
また外周部分９１１、９２１やポケット部９１３、９２３から連なる溝部分９１２、９２２には切削対象物体あるいは切削屑による摩耗を避けるためにＤＬＣ（ダイヤモンドライクカーボン）やＴｉＮ（窒化チタン）、ＴｉＡｌＮ（窒化チタンアルミ）などのコーティングが施されることが多い。【００６１】本発明では、それらの気相コーティングに変えてナノダイヤモンド微粒子複合めっきを施したものである。めっきの特徴により凹んだ部分に対しても良好にコーティングが施され耐摩耗性を高めることができる。
【実施例８】
【００６２】図１０は請求項１１記載のスリップリングとして用いられる摺動用機械部品の実施例を図示したものである。【００６３】スリップリングは回転体と固定体の間で電気信号線や電力線の接続を行うための素子であり、回転体と固定体の間の摺動面に摺動電極を配置することで無限回転を可能にしている。【００６４】図１０には固定体１０００と回転体１０１０を分離した様子を図示している。該固定体に設けられた円状嵌合部１００２の内部穴１００１の内周面には固定体側電極１００３が１端子ないし複数端子パターニングされている。また該回転体に設けられた円状嵌合部１０１２の外周面には回転体側電極１０１３が１端子ないし複数端子パターニングされている。また回転体には貫通孔１０１１を設けてあり、例えばここに図７に示したごとき回転ヒンジを収納することができる。【００６５】該固定体および該回転体のいずれも電極部の周囲は絶縁体であってそれぞれの信号線及び電力線が電気的に隔離されている。そして摺動部端子から絶縁体内部を経由して固定部外部端子１００４および回転部外部端子１０１４へそれぞれ接続される。【００６６】回転摺動部電極であるところの１００３および１０１３は電気抵抗および摺動抵抗が低くかつ硬度が高いことが望まれるため、金、銀、銅などの良導体を母材とした上にダイヤモンド微粒子複合めっきおよびブラスト処理を施すことによってその目的を効果的に達成することができる。【００６７】なおスリップリングの外形状、電極の形態や線数、外部電極の形態や端子数などについては本実施例の形態に限るものではない。
【実施例９】
【００６８】図１１は請求項１２記載のポテンショメータとして用いられる摺動用機械部品の実施例を図示したものである。【００６９】ポテンショメータには回転角度を検出するロータリーポテンショメータと、直線状の位置を検出するリニアポテンショメータがあり、ここではロータリーポテンショメータの一例を示す。なおロータリーポテンショメータとは内部的に円環状に配置された可変抵抗器であり、両端端子の間に電圧を印加し、中間端子の電位を測って角度とする素子である。【００７０】基板１１００の片側表面に端子１１０１，１１０３および中間電極１１０２が装備され、該端子同士は可変抵抗被膜１１０４で電気的に接続されている。また該中間電極は良導製の回転子対向面１１０５と接続されている。【００７１】回転子１１１０は良導体であり、その中央部に貫通孔を、外郭部に回転擦動子１１１１を有している。【００７２】該基板および該回転子同士は、固定ピン台座１１２０および留具１１３０に挟まれて留められている。【００７３】該回転擦動子は、該可変抵抗被膜と接触し、該端子対の中間電位を取り出す。該回転子の角度によって取り出される電位が異なることを利用して回転角度を検出することができる。【００７４】該回転子と回転子対向面の間および該回転擦動子と可変抵抗被膜の間は、電気的に接
2017172030.tif 000004
回転子と回転子対向面の間の対向する接触面の一方もしくは双方、および該回転擦動子が該可変抵抗被膜と接触する面に本発明の表面処理技法を適用することで回転子、回転擦動子の摩耗を防ぐことができる。
【産業上の利用可能性】
【００７５】本発明が産業上利用可能であることは前述の実施例の通りである。
【図面の簡単な説明】
【００７６】
【図１】ダイヤモンド微粒子複合めっきの断面構造例
【図２】ブラスト処理ダイヤモンド微粒子複合めっきの断面構造例
【図３】ガイドポストおよびガイドピンの外観例
【図４】内燃機関の動弁機構例
【図５】ピストンリングの構造例
【図６】スターリングエンジン部品の構造例
【図７】回転ヒンジの構造例
【図８】ボールベアリングの構造例
【図９】ドリル・エンドミルの構造例
【図１０】スリップリングの構造例
【図１１】ポテンショメータの構造例
【符号の説明】
【００７７】１０１  構造母材
１０２  金属マトリクス
１０３  ダイヤモンド微粒子層
２０１  構造母材
２０２  金属マトリクス
２０３  ダイヤモンド微粒子層
２１１  構造母材
２１２  金属マトリクス
２１３  ダイヤモンド微粒子層
２２１  構造母材
２２２  金属マトリクス
２２３  ダイヤモンド微粒子層
３００  ガイドポスト
３０１  ガイドポスト固定ネジ穴
３０２  ガイドポスト固定ネジ穴
３０３  ガイド孔
３１０  ガイドピン
３１１  ガイドピン外周摺動面
４００  カム
４０１  カム外周摺動面
４１０  カムシャフト
４２０  カムリフタ
４２１  カムリフタ摺動面
４３０  バネ
４４０  スプリングシート
４５０  バルブ
５Ａ  ピストン全容外観
５Ｂ  リング断面
５Ｃ  ピストンとリング嵌合断面
５００  ピストン
５０１  トップリング溝
５０２  セカンドリング溝
５０３  オイルリング溝
５１０  トップリング本体
５１１  トップリング断面
５１２  トップリング外周めっき層
５１５  トップリング嵌合断面
５２０  セカンドリング
５２１  セカンドリング本体
５２２  セカンドリング外周めっき層
５２３  セカンドリング切り欠き
５２５  セカンドリング嵌合断面
５３０  オイルリング
５３１  オイルリングトップレール
５３２  トップレール外周めっき層
５３３  オイルリングスペーサ
５３４  オイルリングボトムレール
５３５  ボトムレール外周めっき層
５３６  オイルリング嵌合断面
６００  スターリングエンジン
６１０  シリンダ
６１１  シリンダ内壁
６１２  シリンダ加熱部
６１３  シリンダ冷却部
６２０  ディスプレーサ
６２１  ディスプレーサ外周部
６３０  パワーピストン
６３１  パワーピストン外周部
７００  ヒンジピン
７０１  ヒンジピン台座
７０２  ヒンジピン台座切り欠き
７０３  ヒンジピン摺動面
７０４  ヒンジピンボルト部
７１０  回転部品
７１１  回転部摺動内面
７２０  ナット
８００  外輪
８０１  内輪
８０２  保持器
８０３  ボール
９１０  ドリル
９１１  ドリル外周部
９１２  ドリル溝部
９１３  ドリルポケット部
９１４  ドリル先端部
９２０  エンドミル
９２１  エンドミル外周部
９２２  エンドミル溝部
９２３  エンドミルポケット部
９２４  エンドミル先端部
１０００  スリップリング固定部
１００１  固定部挿入孔
１００２  固定部円状嵌合部
１００３  固定部摺動電極
１００４  固定部外部電極
１０１０  スリップリング回転部
１０１１  回転部貫通孔
１０１２  回転部円状嵌合部
１０１３  回転部摺動電極
１０１４  回転部外部電極
１１００  ポテンショメータ基板
１１０１  端子１
１１０２  中間端子
１１０３  端子２
１１０４  可変抵抗被膜
１１０５  回転子対向面
１１１０  回転子
１１１１  回転擦動子
１１２０  回転子固定ピン台座
１１２１  固定ピン
１１３０  回転子固定ピン留具
１１３１  固定ピン貫通孔
【図１】
2017172030.tif 000005
【図２】
2017172030.tif 000006
【図３】
2017172030.tif 000007
【図４】
2017172030.tif 000008
【図５】
2017172030.tif 000009
【図６】
2017172030.tif 000010
【図７】
2017172030.tif 000011
【図８】
2017172030.tif 000012
【図９】
2017172030.tif 000013
【手続補正書】
【提出日】平成28年7月11日(2016.7.11)
【手続補正４】
【補正対象書類名】図面
【補正対象項目名】図１０
【補正方法】追加
【補正の内容】
【図１０】
2017172030.tif 000014
【手続補正５】
【補正対象書類名】図面
【補正対象項目名】図１１
【補正方法】追加
【補正の内容】
【図１１】
2017172030.tif 000015